(57)【要約】【課題】適度な光沢を有し、またインクジェット記録装置による印字について、染料インク及び顔料インクのいずれを用いてもインク吸収性に優れ、高い印字濃度が得られるインクジェット記録用媒体を提供する。【解決手段】支持体表面に少なくとも１層以上のインク受理層、および最上層に光沢発現層が積層されたインクジェット記録用媒体であって、前記光沢発現層は、第１の成分と第２の成分とを絶乾重量比が１０：９０〜６０：４０の範囲内となるように含む光沢発現層形成用塗工液を絶乾塗工量７〜２０ｇ／ｍ2で塗工して形成され、第１の成分は、平均一次粒子径が異なる少なくとも２種のコロイダルシリカからなり、第２の成分は、アルミナ及び／又はアルミナ水和物からなり、前記アルミナ及び前記アルミナ水和物は、平均一次粒子径が１２〜１８ｎｍの範囲内にあり、ＢＥＴ比表面積が１５０〜１９０ｍ2／ｇの範囲内にある。【選択図】なし【特許請求の範囲】
【請求項１】
支持体と、その支持体の表面に形成された少なくとも１層のインク受理層と、最上層に形成された光沢発現層とを備えたインクジェット記録用媒体であって、
前記光沢発現層は、第１の成分と第２の成分とを絶乾重量比が１０：９０〜６０：４０の範囲内となるように含む光沢発現層形成用塗工液を絶乾塗工量７〜２０ｇ／ｍ2で塗工して形成され、
第１の成分は、平均一次粒子径が異なる少なくとも２種のコロイダルシリカからなり、
第２の成分は、アルミナ及び／又はアルミナ水和物からなり、前記アルミナ及び前記アルミナ水和物は、平均一次粒子径が１２〜１８ｎｍの範囲内にあり、ＢＥＴ比表面積が１５０〜１９０ｍ2／ｇの範囲内にある、インクジェット記録用  媒体。
【請求項２】
第１の成分は、平均一次粒子径が３０nm以下のコロイダルシリカと、平均一次粒子径が６０〜１５０nmの範囲内にあるコロイダルシリカを含む、請求項１に記載のインクジェット記録用媒体。
【請求項３】
ＪＩＳ  Ｐ  ８１４２に規定される６０度鏡面光沢度が４５％以上である、請求項１又は２に記載のインクジェット記録用媒体。
【請求項４】
最上部を湿潤状態として鏡面ロールへ圧着し、その後乾燥して光沢処理してなる、請求項１乃至３いずれかに記載のインクジェット記録用媒体。
【請求項５】
支持体表面にインク受理層を塗設する工程（ａ）、
第１の成分と第２の成分とを絶乾重量比が１０：９０〜６０：４０の範囲内となるように含む光沢発現層形成用塗工液を絶乾塗工量７〜２０ｇ／ｍ2で塗工し  て最上層に光沢発現層を塗設する工程（ｂ）、及び
最上部を湿潤状態として鏡面ロールへ圧着し、乾燥して光沢処理する工程（ｃ）、を上記順で少なくとも有し、
第１の成分は、平均一次粒子径が異なる少なくとも２種のコロイダルシリカからなり、
第２の成分は、アルミナ及び／又はアルミナ水和物からなり、前記アルミナ及び前記アルミナ水和物は、平均一次粒子径が１２〜１８ｎｍの範囲内にあり、ＢＥＴ比表面積が１５０〜１９０ｍ2／ｇの範囲内にある、インクジェット記録用媒体の製造方法。
【発明の詳細な説明】
【技術分野】
【０００１】
本発明は、支持体と、その支持体の表面に形成された少なくとも１層のインク受理層と、最上層に形成された光沢発現層とを備えたインクジェット記録用媒体に関する。
【背景技術】
【０００２】
インクジェット記録方式は、種々の作動原理によりインクの微小液滴を飛翔させてインクジェット記録シートなどに付着させ、画像・文字などの記録を行うものであり、高速，低騒音，フルカラー化が容易，記録パターンの融通性が大きい，現像−定着が不要等の長所があり、文字・各種図形の記録方式として種々の用途において急速に普及している。さらに、イエロー，マゼンタ，シアン，及びブラック等の色素を各々含有させた多色インクを用いるインクジェット記録方式により形成された画像は、製版方式による多色印刷やカラー写真方式による印画と比較して、遜色のない記録画像を得ることが可能であり、少ない作成部数でよい場合は、銀塩写真による現像よりも安価であることから、インクジェット記録方式はフルカラー画像記録分野にまで広く応用されつつある。
【０００３】
インクジェット記録方式で使用されるインクジェット記録用シートとして、通常の印刷や筆記に使われる上質紙やコーテッド紙等の一般紙を用いることができるように、インクジェット記録装置やインク組成面の開発が活発になされてきたが、高速化，高精細度化，フルカラー化等、インクジェット記録装置の性能向上や用途の拡大に伴い、インクジェット記録用シートに対しても、より高度な特性が要求されるようになった。即ち、インクジェット記録用シートとして、印字ドットの濃度が高いこと，色調が明るく鮮やかであること，インク吸収が速いこと，印字ドットが重なった場合でもインクが流れ出したり滲んだりしないこと，印字ドットのシート面方向への拡散が必要以上に大きくならないこと，印字ドットの形状が真円に近くかつ周辺が滑らかでぼやけないこと，白色度が高く、印字ドットとのコントラストが大きいこと，等の諸要求を満たす必要性が生じた。
【０００４】
従来の一般的なインクジェット記録用シートとしては、基紙等の記録シートの支持体の少なくとも一方の面に、非晶質シリカまたは合成シリカ，クレー，炭酸カルシウム等の顔料とバインダーとを主成分とする塗工液を、ブレードコータ，エアナイフコータ，ロールコータ，バーコータ，グラビアコータ，ロッドブレードコータ，リップコータ，カーテンコータ，ダイコータ等を用いて塗工することでインク受理層を形成したものが知られている。
【０００５】
多孔性顔料を適用した上述のようなインク受理層により、色再現性や画像再現性の向上を図っている。インク吸収性のあるインク受理層は、インクを吸収し保持するために、インク受理層中に空隙を多く有する必要がある。しかし、空隙の多いインク受理層は、インク受理層への入射光が散乱されてしまい、透過がさまたげられるため、不透明になり、空隙に浸透したインクに光が到達しにくくなるため画像が白っぽくなり、色再現性及び色濃度が低下する。また、空隙の多いインク受理層は、多孔質な表面となることから、高い光沢を望むことは難しい。
【０００６】
従来より、インク受理層にアルミナ又はアルミナ水和物を含有させたインクジェット記録用シートが提案されている（例えば、特許文献１参照）。アルミナ又はアルミナ水和物は、光沢性に優れるとともに、微細な空隙を形成しやすいので、光沢性の向上、空隙に浸透したインクへの光の到達度の向上を図ることができる。
【０００７】
また、最上層にコロイダルシリカを用いることでインクジェット記録用シートに光沢を発現させる提案もなされている（例えば、特許文献２、３参照）。特許文献２では、光沢向上のためにコロイダルシリカを用い、カチオン性高分子電解質を含む水溶液で処理した後にキャストする方法が提案されている。特許文献３では、一次粒子径の異なるコロイダルシリカの２種以上を含む最上層を有するインクジェット記録用シートが提案されている。
【特許文献１】特開２００４−９５２３号公報
【特許文献２】特開平２−２７４５８７号公報
【特許文献３】特開平６−１８３１３４号公報
【発明の開示】
【発明が解決しようとする課題】
【０００８】
インクジェットプリンターに使用されるインクは、染料タイプが主流であるが、染料タイプのインクの欠点である印字部の退色性を改善すべく、顔料インクを搭載したプリンターが普及し始めている。この顔料インクを搭載したプリンターには、黒インクのみ顔料インクを搭載したタイプ、あるいは全色顔料インクを搭載したタイプのプリンターがある。
【０００９】
染料インクは、色材である染料が媒体である水に可溶であり、染料が分子状態でインク媒体中に存在している。顔料インクは、色材である顔料粒子が媒体である水に分散した状態で存在する。染料インクは、発色性が高いものの耐光性に劣り、顔料インクは、染料インクと比較して発色性が落ちるものの耐光性は向上する傾向がみられる。
【００１０】
染料インクは、色材が記録媒体に浸透する。一方、顔料インクは色材である顔料粒子がインクジェット記録用シート表面により多く残存する。特許文献１〜３に記載のインクジェット記録用シートでは、上記のように特徴の異なる染料インク及び顔料インクのいずれを用いても、優れたインク吸収性と高い印字濃度を同時に得ることは難しく、十分な品質の画像を得ることはできなかった。
【００１１】
本発明は、適度な光沢を有し、またインクジェット記録装置による印字について、染料インク及び顔料インクのいずれを用いてもインク吸収性に優れ、高い印字濃度が得られるインクジェット記録用媒体を提供することを目的とする。
【課題を解決するための手段】
【００１２】
本発明者は、上記課題を解決するために、特にインクジェット記録用媒体の光沢発現層の組成及び塗工量について種々検討した結果、主として以下の手段により解決されることを見出した。
【００１３】
本発明は、支持体と、その支持体表面に形成された少なくとも１層のインク受理層と、最上層に形成された光沢発現層とを備えたインクジェット記録用媒体であって、前記光沢発現層は、第１の成分と第２の成分とを絶乾重量比が１０：９０〜６０：４０の範囲内となるように含む光沢発現層形成用塗工液を絶乾塗工量７〜２０ｇ／ｍ2で塗工して形成され、第１の成分は、平均一次粒子径が異なる少なくとも２種のコロイダルシリカからなり、第２の成分は、アルミナ及び／又はアルミナ水和物からなり、前記アルミナ及び前記アルミナ水和物は、平均一次粒子径が１２〜１８ｎｍの範囲内にあり、ＢＥＴ比表面積が１５０〜１９０ｍ2／ｇの範囲内にある。
【００１４】
第１の成分は、好ましくは、平均一次粒子径が３０nm以下のコロイダルシリカと、平均一次粒子径が６０〜１５０nmの範囲内にあるコロイダルシリカを含む。
【００１５】
本発明によるインクジェット記録用媒体によると、上記ＪＩＳ  Ｐ  ８１４２に規定される６０度鏡面光沢度が４５％以上であるインクジェット記録用媒体を得ることができるので、好ましくはかかる光沢度を有するインクジェット記録用媒体とする。
【００１６】
本発明のインクジェット記録用媒体において、最上部を湿潤状態として鏡面ロールへ圧着し、乾燥して光沢処理することにより光沢度を付与することが好ましい。なお、ここでいう「最上部」とは、インクジェット記録用媒体に光沢を付与するのに十分な範囲であればよく特に限定されないが、例えば光沢発現層全体であってもよい。
【００１７】
また、本発明は、支持体表面にインク受理層を塗設する工程（ａ）、第１の成分と第２の成分とを絶乾重量比が１０：９０〜６０：４０の範囲内となるように含む光沢発現層形成用塗工液を絶乾塗工量７〜２０ｇ／ｍ2で塗工して最上層に光沢発現層を塗設する工程（ｂ）、及び最上部を湿潤状態として鏡面ロールへ圧着し、乾燥して光沢処理する工程（ｃ）、を上記順で少なくとも有し、第１の成分は、平均一次粒子径が異なる少なくとも２種のコロイダルシリカからなり、第２の成分は、アルミナ及び／又はアルミナ水和物からなり、前記アルミナ及び前記アルミナ水和物は、平均一次粒子径が１２〜１８ｎｍの範囲内にあり、ＢＥＴ比表面積が１５０〜１９０ｍ2／ｇの範囲内にある、インクジェット記録用媒体の製造方法である。
【発明の効果】
【００１８】
本発明により、適度な光沢を有し、またインクジェット記録装置による印字について、染料インク及び顔料インクのいずれを用いてもインク吸収性に優れ、高い印字濃度が得られるインクジェット記録用媒体及びその製造方法が得られる。
【発明を実施するための最良の形態】
【００１９】
本発明は、支持体と、その支持体の表面に形成された少なくとも１層のインク受理層と、最上層に形成された光沢発現層とを備えたインクジェット記録用媒体であって、前記光沢発現層は、コロイダルシリカ成分（第１の成分）と、アルミナ成分（第２の成分）とを含む。コロイダルシリカ成分は、平均一次粒子径が異なる少なくとも２種のコロイダルシリカからなり、アルミナ成分は、アルミナ及び／又はアルミナ水和物からなる。
【００２０】
本発明に係るコロイダルシリカとして、無機珪酸の超微粒子を水又は有機溶媒を分散媒として分散せしめたコロイド溶液を使用する。本発明では、光沢発現層に用いるコロイダルシリカとして、あらかじめ有機カチオン処理されたコロイダルシリカを用いることが好ましい。有機カチオン処理されたコロイダルシリカとは、一般的にはシリカに第１〜３級アミン基、４級アンモニウム塩基等の有機カチオン性基を有する有機カチオン性化合物等を反応させて得たもので、少なくともシリカ表面がカチオン性に荷電したものである。
【００２１】
光沢発現層に用いるコロイダルシリカとしてアニオン性のコロイダルシリカや無機カチオン処理されたコロイダルシリカを用いることも可能であるが、顔料インクに対する優れた吸収性、染色インクに対する優れた印字濃度を得る目的からカチオン性のコロイダルシリカを用いることが好ましい。すなわち、染料インク及び顔料インクのいずれに対しても、優れたインク吸収性を保ちつつ、高い印字濃度，色再現性，画像鮮明性を得るためには、コロイダルシリカとして有機カチオン処理されたコロイダルシリカを用いることが好ましい。尚、上述の通りコロイダルシリカとして、カチオン性のコロイダルシリカ及びアニオン性のコロイダルシリカのいずれを用いても良いが、コロイダルシリカの分散性を良くするために、使用するコロイダルシリカの極性は一つに統一されている方が好ましい。
【００２２】
本発明に係る光沢発現層は、平均一次粒子径の異なるコロイダルシリカを少なくとも２種類含み、平均一次粒子径が５０nm以下のコロイダルシリカと、平均一次粒子径が６０〜３００nmの範囲内にあるコロイダルシリカの組み合わせが好ましく、平均一次粒子径が３０nm以下のコロイダルシリカと、平均一次粒子径が６０〜１５０nmの範囲内にあるコロイダルシリカの組み合わせがさらに好ましい。また、平均一次粒子径が小さい方のコロイダルシリカと平均一次粒子径が大きい方のコロイダルシリカとは、両者の特性を活かすべく、光沢発現層内でその絶乾重量比が１０：９０〜９０：１０の範囲内であることが好ましい。
【００２３】
コロイダルシリカを含む光沢発現層は、コロイダルシリカの粒子径が非常に小さく表面の凹凸が微細であること，コロイダルシリカ粒子の表面が親水性であり水性インクに対して濡れ性が良いこと，及び無機質粒子であることからインクによる溶解・膨潤がなく、機械的，熱的にも安定であり、粒子の変形が生じず粒子間空隙が保存される等の理由により、インク吸収性、光沢発現層の光沢および画像記録部の光沢の並立を可能ならしめていると考えられる。さらには、平均一次粒子径が小さい（例えば、３０nm以下）コロイダルシリカは、顔料インクの吸収性に寄与し、平均一次粒子径が大きい（例えば、６０〜１５０nmの範囲内にある）コロイダルシリカは、顔料インクの印字濃度向上に寄与していると考えられる。尚、コロイダルシリカの平均一次粒子径が１５０nmを超えてしまうとコロイダルシリカの不透明性が高くなり、隠蔽性が発現してしまうことから印字部分の色彩性の低下を生じてしまい好ましくない。
【００２４】
本発明に係る光沢発現層は、アルミナ及び／又はアルミナ水和物を含む。光沢発現層において、所望の光沢及び所望のインク吸収性を得るために、前記アルミナ及び前記アルミナ水和物は、好ましくは平均一次粒子径が１２〜１８ｎｍの範囲内にあり、ＢＥＴ比表面積が１５０〜１９０ｍ2／ｇの範囲内にあるものを使用する。アルミナ及びアルミナ水和物は、酸化アルミニウムやその含水物であり、結晶質でも非結晶質でもよく、形態も限定されることなく、不定形や、球状、板状等の形態を有しているものを使用することができる。異なる形態のものを併用してもよい。
【００２５】
本発明に係るアルミナとしては、酸化アルミニウムのγ形結晶であるγ−アルミナが好ましく、中でもδグループ結晶が好ましい。本発明に係るアルミナ水和物は、Ａｌ2Ｏ3・ｎＨ2Ｏ（ｎ＝１〜３）の組成式で表される。ｎが１の場合がベーマイト構造のアルミナ水和物を表し、ｎが１より大きく３未満の場合は擬ベーマイト構造のアルミナ水和物を表す。アルミナ水和物は、アルミニウムイソプロポキシド等のアルミニウムアルコキシドの加水分解、アルミニウム塩のアルカリによる中和、アルミン酸塩の加水分解等の公知の製造方法により得られる。
【００２６】
本発明に係るアルミナまたはアルミナ水和物の分散には、分散剤を使用しなくてもよいが分散剤として一価の酸を使用することが好ましい。一価の酸としては乳酸，酢酸，蟻酸，硝酸，塩酸，臭化水素酸が好ましく使用される。
【００２７】
前述したコロイダルシリカ，アルミナ，アルミナ水和物の平均一次粒子径とは、一次粒子の形状が略球状である顔料については一次粒子の直径の平均値であり、一次粒子の形状が紡錘状である顔料については各一次粒子の長径と短径の平均値である平均粒子径の平均値である。
【００２８】
本発明に係るインクジェット記録用媒体は、ＪＩＳ  Ｐ  ８１４２に準拠して測定される６０度鏡面光沢度が、好ましくは４５％以上である。４５％未満では、光沢感が不足し好ましくない。
【００２９】
本発明に係るインクジェット記録用媒体の一形態は、インク受理層上に光沢発現層形成用塗工液を塗工して光沢発現層を塗設する。光沢を付与することを目的として、マシンカレンダー，ＴＧカレンダー，ソフトカレンダーなどのカレンダー装置を使用してカレンダー処理を施しても良い。さらに光沢性を向上させるために、最上部にキャスト処理を施しても良い。キャスト処理とは、最上部（光沢発現層全体であっても光沢発現層の上部であってもよい）を膨潤状態とし、加熱された鏡面ロールに圧着して鏡面仕上げする加工方法である。例えば、直説法，ゲル化法，リウェット法等が挙げられる。その他に、光沢性を向上させる方法として、膨潤状態とした最上部に平滑なフィルムを密着させ剥離除去し鏡面仕上げする方法を用いてもよい。
【００３０】
本発明において、光沢発現層形成用塗工液の絶乾塗工量は、７〜２０g/m2とする。インク受理層の平滑性、光沢発現層の乾燥条件等によっても影響されるが、７g/m2未満であると十分な光沢が得られない上、発色性も低下してしまい、２０g/m2を超えると、インク吸収性の悪化や印字部表面のひび割れが発生してしまう。
【００３１】
本発明に係る前記光沢発現層形成用塗工液は、コロイダルシリカ成分とアルミナ成分とを絶乾重量比で１０：９０〜６０：４０の割合で含むようにする。かかる範囲内にて、コロイダルシリカ成分と、アルミナ成分とを含有することにより、両者の特性が発揮される光沢発現層が形成される。尚、光沢発現層は、コロイダルシリカ，アルミナ，及びアルミナ水和物以外の顔料を含んでいてもよい。
【００３２】
また、十分な強度を有する光沢発現層を得るために、上記顔料１００重量部に対し５〜３０重量部のバインダーを併用することが好ましい。
【００３３】
バインダーとしては、一般に塗工シートに使用できるバインダーであれば限定されることはなく、例えば、ポリビニルアルコール又はその誘導体，酸化澱粉等の澱粉誘導体，メチルセルロースやカルボキシメチルセルロース等のセルロース誘導体，カゼイン，大豆蛋白，ゼラチン，ポリエチレンオキサイド，ポリプロピレンオキサイド，ポリエチレングリコール，ポリビニルエーテル，ポリアクリルアミド，ポリビニルピロリドン，ポリアクリル酸塩，マレイン酸樹脂，アルギン酸塩等を用いることができる。
【００３４】
本発明の一実施形態に係るインク受理層は、光沢発現層に隣接して支持体との間に塗設されるものであり、インク中の溶媒成分を吸収する塗層である。インク受理層により溶媒成分が光沢発現層から除去され、インク溢れの問題を回避することができる。
【００３５】
本発明に係るインク受理層は、顔料を含む。顔料としては、インクの吸収性が良く、印字鮮明性も高い合成非晶質シリカが望ましい。ただし、インク受理層として十分な特性を付加しうる顔料であれば単独で用いても良いし、合成非晶質シリカとともに併用しても良い。そのような顔料としては、例えばカオリン，クレー，焼成クレー，炭酸カルシウム，水酸化アルミニウム等が挙げられる。
【００３６】
本発明に係るインク受理層を形成するための塗工液（以下、「インク受理層塗工液」とする）の絶乾塗工量として、好ましくは３〜２５g/m2とする。本発明に係るインク受理層形成用塗工液は、水溶性バインダーを含むことが好ましい。水溶性バインダーにより、光沢発現層とインク受理層との界面に接着性が発現し、該界面における接着性が向上する。インク受理層形成用塗工液に使用される水溶性バインダーとしては、ポリビニルアルコール又はその誘導体，メチルセルロースやカルボキシメチルセルロース等のセルロース誘導体，カゼイン，大豆蛋白，ゼラチン，ポリエチレンオキサイド，ポリプロピレンオキサイド，ポリエチレングリコール，ポリビニルエーテル，ポリアクリルアミド，ポリビニルピロリドン，ポリアクリル酸塩，マレイン酸樹脂，アルギン酸塩等が挙げられる。インク受理層形成用塗工液のバインダーとしては、ポリビニルアルコールが特に好ましく用いられる。
【００３７】
更にインク受理層形成用塗工液には、添加剤として、カチオン系染料定着剤，顔料分散剤，増粘剤，流動性改善剤，消泡剤，抑泡剤，離型剤，発泡剤，浸透剤，着色染料，着色顔料，蛍光増白剤，紫外線吸収剤，防腐剤，防黴剤，耐水化剤，湿潤紙力増強剤，乾燥紙力増強剤，及び酸化防止剤等を適宜添加することもできる。
【００３８】
本発明に係る光沢発現層及びインク受理層を塗工する方法は、各種ブレードコータ，ロールコータ，エアーナイフコータ，バーコータ，ロッドブレードコータ，カーテンコータ等の各種装置を用いて行うことができる。
【００３９】
また、カール適性を付与するために、支持体のインク受理層が形成された面と反対側の面にバックコート層を塗設しても良い。
【００４０】
本発明に係るインクジェット記録用媒体に使用しうる支持体としては、紙，フィルム，不織布，またはそれらの複合体が一般に使用できるが、特にそれらに限定されるものではない。例えば、ＬＢＫＰ，ＮＢＫＰ等の化学パルプ、ＧＰ，ＰＧＷ，ＲＭＰ，ＴＭＰ，ＣＴＭＰ，ＣＭＰ，ＣＧＰ等の機械パルプ，ＤＩＰ等の古紙パルプ，又は木材パルプと公知の顔料を主成分として、バインダー及びサイズ剤や定着剤，歩留り向上剤，カチオン化剤，紙力増強剤などの各種添加剤を１種以上適宜添加し混合した材料を、長網抄紙機，円網抄紙機，ツインワイヤー抄紙機等の各種装置で抄造し製造された原紙や、さらにこの原紙に澱粉，ポリビニルアルコール等でアンカーコート層を設けた原紙や、それらの上にコート層を設けたアート紙，コート紙，キャストコート紙等の塗工紙を用いることもできる。また、支持体としては連続気泡を有する多孔質の合成樹脂シートを用いることもできる。
【実施例】
【００４１】
以下、実施例及び比較例を挙げて本発明を説明するが、本発明はこれらの例に限定されるものではない。また、実施例及び比較例において示す「部」及び「％」は特に明示しない限り絶乾重量部及び絶乾重量％を示す。なお、実施例及び比較例に示した粒子径については、動的光散乱法により求めた平均粒子径である。
【００４２】
１．インクジェット記録用紙の作製
以下に示す実施例及び比較例において、支持体は、ＬＢＫＰ１００重量部と、硫酸バンド／サイズ剤／タルクをそれぞれ３０／１０／１０重量部を配合し、配合液を長網抄紙機にて抄造して作製された紙基材であって、紙面に澱粉を塗工したものを使用し、すべて共通とした。
【００４３】
表１は、実施例１〜６、比較例１〜４のインクジェット記録用紙の光沢発現層形成用塗工液の組成を示す。
【００４４】
【表１】
2006297781.tif 000002
【００４５】
（実施例１）
１）インク受理層の塗設
インク受理層は、支持体の表面に塗設した。インク受理層形成用塗工液は、組成を湿式合成非晶質シリカ（シリカファインシールＸ４５：トクヤマ社製）１００部、重合度１７００のポリビニルアルコール（ＰＶＡ１１７：クラレ社製）５５部、カチオン性水溶性樹脂（ＳＲ１００１：住友化学社製）１０部とし、ホモジナイザーにて湿式合成非晶質シリカを固形分が１８％となるように蒸留水に分散後、各薬品を順次混合し、混合液の固形分が１７％となるように蒸留水で希釈し、調液した。この塗工液を絶乾塗工量１０ｇ／ｍ2となるように支持体にメイヤーバーで塗工し、乾燥した。
【００４６】
２）光沢発現層の塗設
インク受理層の上面に光沢発現層を塗設した。光沢発現層形成用塗工液を、表１に記載の組成で、ラボスターラーにて混合し、混合液全体の固形分が２０％となるように蒸留水で希釈し、調液した。この塗工液を絶乾塗工量１５ｇ／ｍ2となるように支持体にメイヤーバーで塗工し、乾燥した。その後、最上面を９０℃の温水で再湿潤させ、表面をクロムメッキ加工した鏡面ロールへ圧着し、乾燥して実施例１の光沢調インクジェット記録用紙を得た。
【００４７】
（実施例２）
光沢発現層形成用塗工液の組成が、表１に記載の組成であること以外は、実施例１と同様にして実施例２の光沢調インクジェット記録用紙を得た。
【００４８】
（実施例３）
光沢発現層形成用塗工液の組成が、表１に記載の組成であること以外は、実施例１と同様にして実施例３の光沢調インクジェット記録用紙を得た。
【００４９】
（実施例４）
光沢発現層形成用塗工液の組成が、表１に記載の組成であること以外は、実施例１と同様にして実施例４の光沢調インクジェット記録用紙を得た。
【００５０】
（実施例５）
光沢発現層形成用塗工液の組成が、表１に記載の組成であること以外は、実施例１と同様にして実施例５の光沢調インクジェット記録用紙を得た。
【００５１】
（実施例６）
光沢発現層形成用塗工液の組成が、表１に記載の組成であること以外は、実施例１と同様にして実施例６の光沢調インクジェット記録用紙を得た。
【００５２】
（比較例１）
光沢発現層形成用塗工液の組成が、表１に記載の組成であること以外は、実施例１と同様にして比較例１の光沢調インクジェット記録用紙を得た。
【００５３】
（比較例２）
光沢発現層形成用塗工液の組成が、表１に記載の組成であること以外は、実施例１と同様にして比較例２の光沢調インクジェット記録用紙を得た。
【００５４】
（比較例３）
光沢発現層形成用塗工液の組成が、表１に記載の組成であること以外は、実施例１と同様にして比較例３の光沢調インクジェット記録用紙を得た。
【００５５】
（比較例４）
光沢発現層形成用塗工液の組成が、表１に記載の組成であること以外は、実施例１と同様にして比較例４の光沢調インクジェット記録用紙を得た。
【００５６】
（比較例５）
光沢発現層形成工程において、光沢発現層形成用塗工液を絶乾塗工量５ｇ／ｍ2となるように支持体にメイヤーバーで塗工し、乾燥したこと以外は、実施例１と同様にして比較例５の光沢調インクジェット記録用紙を得た。
【００５７】
（比較例６）
光沢発現層形成工程において、光沢発現層形成用塗工液を絶乾塗工量２５ｇ／ｍ2となるように支持体にメイヤーバーで塗工し、乾燥したこと以外は、実施例１と同様にして比較例６の光沢調インクジェット記録用紙を得た。
【００５８】
２．評価
実施例１〜６、比較例１〜６で得られたインクジェット記録用紙について鏡面光沢度、印字濃度、インク滲みについて以下に示す方法で評価した。印字濃度及びインク滲みについては、顔料インクのインクジェットプリンターであるセイコーエプソン社製のＰＸ−Ｇ９００で純正水性顔料インクを使用し記録を行い、また染料インクのインクジェットプリンターであるＰＭ−Ｇ７００で純正染料インクを使用し記録を行い評価した。得られた結果については表２に示す。
【００５９】
鏡面光沢度：鏡面光沢度は、ＪＩＳ  Ｐ  ８１４２による紙及び板紙の６０度鏡面光沢度試験方法に準じて測定した。鏡面光沢度４５％以上を◎、３０％以上でかつ４５％未満を○、２０％以上でかつ３０％未満を△、２０％未満を×として評価した。
【００６０】
印字濃度：印字濃度は、反射濃度計（Ｓｐｅｃｔｒｏ  Ｅｙｅ：グレタグマクベス社製）にて測定した。ブラック、シアン、マゼンダ、イエローの印字濃度の合計が４．８０以上を◎、４．７０以上でかつ４．８０未満を○、４．６０以上でかつ４．７０未満を△、４．６０未満を×として評価した。
【００６１】
インク滲み：インク滲みは、目視にて評価した。印刷後滲みが全く見当たらない場合は◎、印刷後、３００％印字の色境界で滲みが若干見当たるが、境界の判別ができ、実質上問題ない場合は○、印刷後、３００％印字の色境界で滲みが目立ち境界の判別が困難な場合は△、印刷後、１００％印字境界でも滲みが目立ち、境界の判別が困難な場合は×として評価した。
【００６２】
【表２】
2006297781.tif 000003
【００６３】
表２に示す結果から、本発明の実施例１〜６のインクジェット記録用紙は、比較例１〜６のインクジェット記録用紙と比較して優れた光沢性を有するととともに、顔料インク及び染料インクいずれのインクによる印字に対しても、高い印字濃度が得られ、インク滲みがほとんどないことがわかる。比較例１〜６のインクジェット記録用紙では、顔料インク及び染料インクいずれのインクに対しても優れた特性を有するものはなかった。
【産業上の利用可能性】
【００６４】
本発明のインクジェット記録用媒体は、顔料インク及び染料インクのいずれのインクを用いるインクジェット記録方式に対しても、優れた特性を有する記録用媒体として使用することができる。また、本発明に係る記録用媒体を用いてインクジェット方式で記録を行うことにより、光沢性に優れ、印字濃度高く、インク滲みがほとんどない記録済み媒体を提供することができるので、優れた外観の記録済み媒体を提供する必要性がある場合に特に適している。